Brevet FR2907127A1 — publié le 20080418

UTILISATION D'UNE SUSPENSION ET / OU D'UNE DISPERSION AQUEUSE DE MATIERES MINERALES CONTENANT UN COPOLYMERE HYDROSOLUBLE A GROUPEMENT HYDROPHOBE DANS LA FABRICATION D'UNE FEUILLE DE PAPIER La présente invention concerne le secteur technique des suspensions aqueuses de matières minérales entrant dans la fabrication de la feuille de papier. Dans le cadre de la fabrication d'une feuille de papier couchée, une première étape 10 consiste en la transformation de la pâte à papier, par l'intermédiaire de la machine à papier, en une feuille de papier, non encore couchée. La pâte à papier contient essentiellement des fibres naturelles de cellulose ou des fibres synthétiques, de l'eau, et une ou plusieurs matières minérales tel que le carbonate de calcium, ainsi que divers autres additifs tel que des agents dits de "collage". On parle alors de l'utilisation d'une 15 matière minérale (tel que le carbonate de calcium) en "charge de masse". La deuxième étape réside dans le couchage de la feuille précédemment obtenue. Cette opération consiste à déposer sur la surface du papier support une composition aqueuse dénommée "sauce de couchage" qui contient notamment de l'eau, une ou plusieurs matières minérales tel que le carbonate de calcium, un ou plusieurs liants ainsi que divers 20 additifs. Dans le cas de la fabrication de la sauce de couchage, on parle de l'utilisation d'une matière minérale (tel que le carbonate de calcium) en pigments de couchage. Après dépôt sur le support, la sauce de couchage possède une tendance naturelle à transférer dans le support, tout ou partie de l'eau et des substances hydrosolubles ou en 25 suspension qu'elle contient. On cherche alors à ralentir cette migration dans le papier support, en vue de maintenir une répartition homogène des substances hydrosolubles ou en suspension dans l'épaisseur de la sauce de couchage ainsi déposée, ce qui améliore au final l'état de surface et l'imprimabilité du papier. 30 Or, cherchant à résoudre le problème technique particulier du ralentissement de la pénétration de sauce de couchage à l'intérieur d'une feuille de papier, sans pour autant l'empêcher, l'objectif étant de maintenir une répartition homogène des substances 2907127 2 hydrosolubles ou en suspension dans l'épaisseur de la sauce de couchage ainsi déposée, l'homme du métier a identifié deux technologies possibles : la première consiste à modifier la rhéologie de la sauce de couchage par l'ajout 5 dans ladite sauce d'agents modificateurs de rhéologie dits "épaississants" qui, par une augmentation de la viscosité de la sauce de couchage en réduisent la pénétration à l'intérieur de la feuille de papier. On parle alors de la "rétention d'eau" de la sauce de couchage. Le problème de cette technologie est que toute modification importante de la rhéologie de la sauce de couchage peut avoir des effets négatifs sur d'autres paramètres du processus (pompage, filtration, étalement de la sauce de couchage). la deuxième consiste à modifier les propriétés d'absorption du papier support soit par une réduction de sa porosité soit par une augmentation de son degré d'hydrophobicité. Il existe un certain nombre de documents se rapportant au problème d'augmenter au maximum le degré d'hydrophobicité d'une feuille de papier vis-à-vis de l'eau (comme on peut le souhaiter dans le cas de papiers qui doivent résister à des conditions d'hygrométrie particulièrement importante) ou vis-à-vis de l'encre (comme on peut le rechercher, notamment dans le cas de papiers destinés à recevoir des encres aqueuses et particulièrement acides). Ces documents sont donc focalisés sur la pénétration de liquides telles que de l'eau ou des encres dont la formulation diffère de celle d'une sauce de couchage. De plus, ils s'appuient en général sur des tests extrêmement simples, qui résident dans la mesure du temps de passage de l'eau ou d'une encre à travers une feuille de papier. De tels tests seraient complètement inadaptés pour mettre en évidence le problème technique objet de la présente Demande : d'une part, dans ces tests, le liquide (eau ou encre) traverse complètement la feuille de papier, ce qui n'est pas le cas d'une sauce de couchage qui ne pénètre que partiellement le support papier au moment de son application sur celui-ci ; d'autre part, ces tests ne permettent pas de rendre compte de manière dynamique, de la vitesse de pénétration de la sauce de couchage au sein de la feuille de 2907127 3 papier et ce, pendant les premiers dixièmes de seconde suivants la mise en contact de ladite sauce avec le papier support. Comme explicité plus avant, seule la technique mise en oeuvre dans les essais de la 5 présente Demande permet d'appréhender les phénomènes décrits ci-dessus. Par conséquent, les documents se rapportant au problème d'augmenter au maximum le degré d'hydrophobicité d'une feuille de papier vis-à-vis de l'eau ou d'une encre résolvent donc des problèmes techniques très différents de celui qui constitue l'objet de 10 la présente Demande. Si la Demanderesse mentionne néanmoins ces documents, c'est justement pour démontrer que l'homme du métier, même s'il avait choisi de se référer à cesdits documents (qu'aucun élément objectif ne devrait l'amener à considérer, puisque lesdits documents ne traitent pas du problème technique qu'il souhaite résoudre), n'aurait trouvé aucune information lui révélant ou lui suggérant la solution technique 15 objet de la présente Demande. Ainsi, en vue d'augmenter le degré d'hydrophobicité d'une feuille de papier vis-à-vis de l'eau ou d'une encre notamment, l'homme du métier connaît un certain nombre de solutions, qui peuvent être classées en 3 catégories lors de la mise en oeuvre, dans la 20 fabrication de la feuille de papier : d'un additif particulier, ayant des propriétés de limitation de la pénétration de l'eau dans ladite feuille, d'agents de collage conférant aux fibres de cellulose du papier support, 25 naturellement hydrophiles, des propriétés hydrophobes, améliorant leur résistance à l'eau, de matières minérales tel que le carbonate de calcium, lesdites matières étant traitées, dispersées ou encore mélangées avec un polymère organique particulier, lesdites matières ainsi traitées, dispersées ou mélangées avec ledit polymère 30 conférant à la feuille de papier des propriétés de résistance à la pénétration de l'eau. 2907127 4 Dans la première catégorie, l'homme du métier connaît le document JP 06-219038, qui décrit un papier contenant de la pulpe, une matière minérale tel que le carbonate de calcium, ainsi qu'un agent "inhibiteur de pénétration" de l'encre et donc des substances hydrosolubles. Un tel agent est notamment choisi parmi les résines hydrophiles tels que 5 la caséine et l'amidon, mais aussi parmi des copolymères ayant à la fois une partie hydrophile et une partie hydrophobe tels que des copolymères de l'anhydride maléique et du styrène. Il connaît aussi dans cette catégorie le document SU 1 263 739, qui décrit la mise en 10 oeuvre d'un agent hydrophobant de la feuille de papier telle une cire, en association avec une suspension de matière minérale (tel que le carbonate de calcium) et de pâte à papier, dans un procédé de fabrication d'une feuille de papier. La seconde catégorie est constituée par les solutions qui mettent en oeuvre des agents de 15 collage de nature hydrophobe. Comme rappelé dans le document WO 96 / 23105, les agents de collage classiques du type résines avec des sulfates d'alumine ou encore ceux basés sur des cétènes dimères, présentent des propriétés hydrophobantes qui vont limiter la pénétration de l'eau et des 20 substances hydrosolubles dans le papier au sein duquel lesdits agents de collage sont utilisés. Ce document enseigne même la combinaison de l'utilisation de ces agents de collage avec un polymère colloïdal, en vue d'améliorer l'hydrophobicité de la feuille de papier. 25 Enfin, la troisième catégorie de solutions repose sur la mise en oeuvre d'une matière minérale tel que le carbonate de calcium, ladite matière étant traitée ou mélangée avec un polymère organique. Dans cette catégorie, l'homme du métier connaît le document US 5 514 212, qui décrit 30 le traitement de la surface d'un carbonate de calcium, par précipitation en présence d'un complexe formé d'amidon et d'acides gras ayant de 16 à 18 atomes de carbone. Un carbonate de calcium ainsi modifié, est utilisé sous forme de suspension aqueuse dans la 2907127 5 fabrication d'une feuille de papier. Ce document indique qu'on peut ainsi réduire la quantité d'agents de collage mis en oeuvre dans la fabrication d'une feuille de papier. Il mentionne également qu'on améliore ainsi le degré d'hydrophobicité de la feuille de papier. Ce niveau d'hydrophobicité est déterminé par des mesures de pénétration 5 d'encre aqueuse acide : il s'agit d'un test bien connu de l'homme du métier, sous l'expression " Hercules Sizing Test" ou test "HST", consistant en la détermination du temps mis pour une encre aqueuse normalisée contenant de l'acide formique à traverser une feuille de papier. L'objectif de ce test est donc de caractériser la résistance d'un papier aux encres aqueuses et acides, encres avec lesquelles ledit papier est destiné à 10 être imprimé par la suite. De plus, les exemples de ce document concernent uniquement des feuilles de papier non couchées. Par conséquent, il n'existe aucune information dans le document US 5 514 212, révélant ou suggérant que l'utilisation de carbonates de calcium traités selon la méthode décrite dans ce document, ralentit la pénétration d'une sauce de couchage papetière à l'intérieur de la feuille de papier et conduise à une 15 répartition homogène des substances hydrosolubles ou en suspension dans l'épaisseur de la sauce de couchage déposée sur le papier. L'homme du métier connaît aussi le document WO 01 / 86067, qui décrit une méthode pour traiter une matière minérale tel que le carbonate de calcium, au moyen d'un 20 polymère hydrophobe à base d'acrylates, d'acrylonitrile et de styrène, polymérisés en présence d'amidon, de polysaccharide ou de carboxyméthylcellulose. Ledit polymère est mélangé avec ladite matière minérale sous forme de suspension ou de solution aqueuse, cette dernière servant ultérieurement à la fabrication d'une feuille de papier, dont on améliore ainsi le degré d'hydrophobicité. Comme pour le document précédent, les 25 exemples ne concernent pas des feuilles de papier couchées. D'autre part, ces exemples consistent en des tests rudimentaires du type "HST". Enfin, l'homme du métier connaît aussi le document WO 00 / 03093 qui décrit un procédé de fabrication de feuille de papier, mettant en oeuvre une matière minérale tel 30 que le carbonate de calcium, sous forme d'une suspension aqueuse contenant aussi un copolymère de l'acrylonitrile avec un autre monomère tel que le styrène, ce copolymère apportant une fonction hydrophobante au carbonate de calcium. Dans ce document, il 2907127 6 est indiqué que le carbonate de calcium et le copolymère sont mélangés dans l'eau. Le carbonate de calcium ainsi utilisé dans la fabrication de la feuille de papier, apporte à ladite feuille une hydrophobicité améliorée. Comme pour les 2 documents précédents, les exemples consistent en de simples mesures de pénétration d'encres par 5 l'intermédiaire du test "HST". De plus, les feuilles de papier ne sont pas couchées. Par conséquent, aucun de ces documents ne révèle ni ne suggère de mettre en oeuvre, dans un procédé de fabrication d'une feuille de papier, comme agent ralentissant la pénétration d'une sauce de couchage à l'intérieur de ladite feuille, une dispersion et / ou 10 une suspension aqueuse de matières minérales, caractérisée en ce qu'elle contient au moins un copolymère hydrosoluble constitué : a) d'au moins un monomère anionique à insaturation éthylénique, b) et d'au moins un monomère oxyalkylé à insaturation éthylénique et terminé 15 par une chaîne hydrophobe. Un des mérites de la Demanderesse repose notamment sur le fait qu'elle a su remarquer que des matières minérales, 20 - en dispersion et / ou en suspension aqueuse d'une part, et en association avec un copolymère particulier d'autre part, convenaient tout particulièrement à la résolution du problème technique objet de la présente Demande. 25 Sans vouloir être liée à une quelconque théorie, la Demanderesse pense que la matière minérale, notamment lorsqu'elle est broyée et / ou dispersée avec ledit copolymère, puis lorsqu'elle est mise en oeuvre dans la fabrication de la feuille de papier, va développer des propriétés de ralentissement de la pénétration d'une sauce de couchage au sein de 30 ladite feuille : cette propriété est notamment illustrée dans les essais de la présente Demande, au moyen d'une technique originale de suivi par ultrasons de la pénétration de la sauce de couchage au sein de la feuille et ce, pendant les premiers dixièmes de 2907127 7 seconde suivant la mise en contact de la sauce avec le papier support. On démontre ainsi que, de manière tout à fait avantageuse, la présente invention conduit au ralentissement de la pénétration de la sauce de couchage au sein de la feuille de papier, ce qui se traduit par une répartition homogène des substances hydrosolubles ou en suspension dans 5 l'épaisseur de la sauce de couchage déposée sur le papier. La Demanderesse souhaite indiquer qu'elle connaît cependant un certain nombre de documents concernant des suspensions aqueuses de matières minérales, traitées, dispersées ou broyées, notamment avec des polymères hydrosolubles comportant un 10 groupement hydrophobe, et utilisées en charge de masse c'est-à-dire dans la fabrication de la feuille de papier. En indiquant de tels documents, elle entend souligner qu'ils ne concernent en rien le problème technique abordé dans la présente Demande : à ce titre, l'homme du métier ne pouvait y trouver aucun enseignement objectif le conduisant à la solution technique qui est l'objet de la présente Demande. 15 Ainsi, dans le domaine des matières minérales utilisées en charge de masse, lesdites matières étant traitées, l'homme du métier connaît le document JP 2003-166195. Ce document décrit le traitement d'une matière minérale utilisée en suspension aqueuse dans la fabrication du papier, par un composé organique mélangé avec ladite matière 20 minérale. Ce composé organique possède à la fois une partie hydrophile et une partie hydrophobe, ladite partie hydrophobe étant constituée d'un groupement alkyle ou alkényle ayant de 6 à 24 atomes de carbone. L'emploi d'une suspension aqueuse de matières minérales ainsi traitées dans la fabrication du papier, conduit à une augmentation de l'épaisseur de la feuille de papier, ce qui est un problème très différent 25 de celui résolu par la présente invention. Dans le domaine des matières minérales dispersées en milieux aqueux et utilisées en charge de masse, l'homme du métier connaît le document US 4 801 354. Ce document décrit l'utilisation, comme agent dispersant de matières minérales, d'un copolymère 30 ayant une "valeur Fikentscher K" de 10 à 65 et constitué d'un ester (méth)acrylique et d'un acide carboxylique éthyléniquement insaturé, tel que préférentiellement l'isobutylacrylate dont la solubilité dans l'eau est très faible (0.2 g dans 100 g d'eau). 2907127 8 Les suspensions aqueuses de matières minérales ainsi dispersées (tel que le carbonate de calcium) sont utilisées dans la fabrication de la feuille de papier où elles permettent de limiter la quantité d'agent de rétention des charges minérales, ce que ne cherche pas à résoudre la présente invention . 5 Enfin, dans le domaine des matières minérales dispersées ou broyées en milieux aqueux, l'homme du métier connaît le document EP 0 892 020. Ce document décrit l'utilisation d'un copolymère comme agent dispersant et / ou d'aide au broyage de matières minérales en suspension aqueuse, caractérisée en ce que ledit copolymère est un copolymère ayant 10 une viscosité spécifique au plus égale à 50 et constitué d'au moins un monomère à insaturation éthylénique et à fonction carboxylique et d'au moins un monomère oxyalkylé à insaturation éthylénique et terminé par une chaîne hydrophobe. Le problème technique résolu par ce document est la recherche d'un polymère pouvant 15 être utilisé à la fois comme agent dispersant et / ou de broyage de matières minérales, que celles-ci soit hydrophiles comme le carbonate de calcium ou hydrophobes comme le talc. S'il est indiqué dans le document EP 0 892 020 que les matières minérales ainsi obtenues peuvent être utilisées comme charge de masse, il n'existe aucun exemple concernant un tel usage. A fortiori, il n'existe aucune information dans ce document 20 révélant ou suggérant l'usage de matières minérales broyées en suspension aqueuse, et utilisées en charge de masse avec la fonction particulière de ralentir la pénétration de d'une sauce de couchage dans la feuille de papier. Aussi, un premier objet de l'invention est l'utilisation, dans un procédé de fabrication 25 d'une feuille de papier, comme agent ralentissant la pénétration d'une sauce de couchage à l'intérieur de ladite feuille, d'une dispersion et / ou d'une suspension aqueuse de matières minérales, caractérisée en ce qu'elle contient au moins un copolymère hydrosoluble constitué : 30 a) d'au moins un monomère anionique à insaturation éthylénique, b) et d'au moins un monomère oxyalkylé à insaturation éthylénique et terminé par une chaîne hydrophobe. 2907127 9 Cette utilisation est aussi caractérisée en ce que ledit copolymère hydrosoluble est mis en oeuvre pendant au moins une étape de broyage et / ou de dispersion en milieu aqueux desdites matières minérales. Bien évidemment, l'homme du métier pourra mettre en oeuvre, en combinaison avec ledit copolymère, un autre agent d'aide au broyage et / ou un autre agent de dispersion desdites matières minérales, tels que bien connus de lui. 10 Cette utilisation est aussi caractérisée en ce que ledit copolymère hydrosoluble est constitué : a) d'au moins un monomère anionique à insaturation éthylénique qui est un monomère anionique à insaturation éthylénique à l'état acide ou salifié, choisi 15 parmi les monomères anioniques à insaturation éthylénique et ayant une fonction monocarboxylique à l'état acide ou salifié, et préférentiellement parmi l'acide acrylique, méthacrylique, crotonique, isocrotonique, cinnamique ou les hémiesters de diacides tels que les monoesters en CI à C4 des acides maléique ou itaconique, ou choisi parmi les monomères à insaturation éthylénique ayant une fonction 20 dicarboxylique à l'état acide ou salifié, et préférentiellement parmi l'acide itaconique, maléique, fumarique, mésaconique, citraconique ou encore les anhydrides d'acides carboxyliques, tels que l'anhydride maléique ou choisi parmi les monomères à insaturation éthylénique et à fonction sulfonique à l'état acide ou salifié, et préférentiellement parmi l'acide acrylamido-2-méthyl-2-propane- 25 sulfonique, le méthallylsulfonate de sodium, l'acide vinyl sulfonique et l'acide styrène sulfonique ou bien encore choisi parmi les monomères à insaturation éthylénique et à fonction phosphorique à l'état acide ou salifié, et préférentiellement parmi l'acide vinyl phosphorique, le phosphate de méthacrylate d'éthylène glycol, le phosphate de méthacrylate de propylène glycol, le phosphate 30 d'acrylate d'éthylène glycol, le phosphate d'acrylate de propylène glycol et leurs éthoxylats ou bien encore choisi parmi les monomères à insaturation éthylénique 5 2907127 10 et à fonction phosphonique à l'état acide ou salifié, et est préférentiellement l'acide vinyl phosphonique, ou leurs mélanges, b) et d'au moins un monomère oxyalkylé à insaturation éthylénique et terminé par 5 une chaîne hydrophobe, de formule générale (I) : O 11 n O p R R' q (I) dans laquelle : 10 m et p représentent un nombre de motifs d'oxyde d'alkylène inférieur ou égal à 100, n représente un nombre de motifs d'oxyde d'éthylène inférieur ou égal à 100, et q un nombre au moins égal à 1 avec 0 q(n+m+p) hydrosoluble 25 constitué : a) d'au moins un monomère anionique à insaturation éthylénique, b) et d'au moins un monomère oxyalkylé à insaturation éthylénique et terminé par une chaîne hydrophobe. Ces feuilles sont aussi caractérisées en ce que lesdites matières minérales ont été broyées et / ou dispersées en milieu aqueux en présence dudit copolymère. 30 2907127 22 Ces feuilles sont aussi caractérisées en ce que ledit copolymère est constitué : a) d'au moins un monomère anionique à insaturation éthylénique qui est un 5 monomère anionique à insaturation éthylénique à l'état acide ou salifié, choisi parmi les monomères anioniques à insaturation éthylénique et ayant une fonction monocarboxylique à l'état acide ou salifié, et préférentiellement parmi l'acide acrylique, méthacrylique, crotonique, isocrotonique, cinnamique ou les hémiesters de diacides tels que les monoesters en Cl à C4 des acides maléique ou itaconique, 10 ou choisi parmi les monomères à insaturation éthylénique ayant une fonction dicarboxylique à l'état acide ou salifié, et préférentiellement parmi l'acide itaconique, maléique, fumarique, mésaconique, citraconique ou encore les anhydrides d'acides carboxyliques, tels que l'anhydride maléique ou choisi parmi les monomères à insaturation éthylénique et à fonction sulfonique à l'état acide ou 15 salifié, et préférentiellement parmi l'acide acrylamido-2-méthyl-2-propanesulfonique, le méthallylsulfonate de sodium, l'acide vinyl sulfonique et l'acide styrène sulfonique ou bien encore choisi parmi les monomères à insaturation éthylénique et à fonction phosphorique à l'état acide ou salifié, et préférentiellement parmi l'acide vinyl phosphorique, le phosphate de méthacrylate 20 d'éthylène glycol, le phosphate de méthacrylate de propylène glycol, le phosphate d'acrylate d'éthylène glycol, le phosphate d'acrylate de propylène glycol et leurs éthoxylats ou bien encore choisi parmi les monomères à insaturation éthylénique et à fonction phosphonique à l'état acide ou salifié, et est préférentiellement l'acide vinyl phosphonique, ou leurs mélanges, 25 b) et d'au moins un monomère oxyalkylé à insaturation éthylénique et terminé par une chaîne hydrophobe, de formule générale (I) : Rl R2 R Oâ O nr _q R' (I) 2907127 dans laquelle : - m et p représentent un nombre de motifs d'oxyde d'alkylène inférieur ou égal à 100, n représente un nombre de motifs d'oxyde d'éthylène inférieur ou égal à 5 100, et q un nombre au moins égal à 1 avec 0 5 q(n+m+p) REVENDICATIONS 1 - Utilisation, dans un procédé de fabrication d'une feuille de papier, comme agent ralentissant la pénétration d'une sauce de couchage à l'intérieur de ladite feuille, d'une dispersion et / ou d'une suspension aqueuse de matières minérales, caractérisée en ce qu'elle contient au moins un copolymère hydrosoluble constitué : a) d'au moins un monomère anionique à insaturation éthylénique, b) et d'au moins un monomère oxyalkylé à insaturation éthylénique et terminé par 10 une chaîne hydrophobe. 2 - Utilisation, selon la revendication 1, caractérisée en ce que ledit copolymère hydrosoluble est mis en oeuvre pendant au moins une étape de broyage et / ou de dispersion en milieu aqueux desdites matières minérales. 3 - Utilisation selon l'une des revendications 1 ou 2, caractérisée en ce que ledit copolymère hydrosoluble est constitué : a) d'au moins un monomère anionique à insaturation éthylénique, qui est un 20 monomère anionique à insaturation éthylénique à l'état acide ou salifié, choisi parmi les monomères anioniques à insaturation éthylénique et ayant une fonction monocarboxylique à l'état acide ou salifié, et préférentiellement parmi l'acide acrylique, méthacrylique, crotonique, isocrotonique, cinnamique ou les hémiesters de diacides tels que les monoesters en C1 à C4 des acides maléique ou itaconique, 25 ou choisi parmi les monomères à insaturation éthylénique ayant une fonction dicarboxylique à l'état acide ou salifié, et préférentiellement parmi l'acide itaconique, maléique, fumarique, mésaconique, citraconique ou encore les anhydrides d'acides carboxyliques, tels que l'anhydride maléique ou choisi parmi les monomères à insaturation éthylénique et à fonction sulfonique à l'état acide ou 30 salifié, et préférentiellement parmi l'acide acrylamido-2-méthyl-2-propanesulfonique, le méthallylsulfonate de sodium, l'acide vinyl sulfonique et l'acide styrène sulfonique ou bien encore choisi parmi les monomères à insaturation 15 2907127 34 éthylénique et à fonction phosphorique à l'état acide ou salifié, et préférentiellement parmi l'acide vinyl phosphorique, le phosphate de méthacrylate d'éthylène glycol, le phosphate de méthacrylate de propylène glycol, le phosphate d'acrylate d'éthylène glycol, le phosphate d'acrylate de propylène glycol et leurs 5 éthoxylats ou bien encore choisi parmi les monomères à insaturation éthylénique et à fonction phosphonique à l'état acide ou salifié, et est préférentiellement l'acide vinyl phosphonique, ou leurs mélanges, b) et d'au moins un monomère oxyalkylé à insaturation éthylénique et terminé par une chaîne hydrophobe, de formule générale (I) : R1 R2 â O ùnr (I) R' O n r q R dans laquelle : m et p représentent un nombre de motifs d'oxyde d'alkylène inférieur ou égal à 15 100, n représente un nombre de motifs d'oxyde d'éthylène inférieur ou égal à 100, et q un nombre au moins égal à 1 avec 0 5 q(n+m+p) 4 - Utilisation selon l'une des revendications 1 à 3, caractérisée en ce que le radical R' est choisi parmi le radical tristyrylphényle ou parmi les dialkylamines ayant au moins 8 atomes de carbone, ou parmi les groupes linéaires ou ramifiés alkyle, alkylaryle, 2907127 35 arylalkyle, aryle ayant au moins 8 atomes de carbone, et préférentiellement de 10 à 24 atomes de carbone, très préférentiellement de 16 à 20 atomes de carbone tout en possédant 2 ramifications ayant au moins 6 atomes de carbone, ou les mélanges de ces radicaux, et en ce que le radical R' est de manière extrêmement préférentielle choisi 5 parmi le 2-hexyl 1-decanyle et le 2-octyl 1-dodecanyle et leurs mélanges. 5 - Utilisation selon l'une des revendications 1 à 4, caractérisée en ce que outre au moins un monomère a) et au moins un monomère b), ledit copolymère contient aussi au moins un autre monomère, choisi parmi un monomère du type acrylamide ou 10 méthacrylamide ou leurs dérivés tels que le N-[3-(diméthylamino) propyl] acrylamide ou le N-[3-(diméthylamino) propyl] méthacrylamide, et leurs mélanges, ou bien encore parmi un monomère non hydrosoluble tel que les acrylates ou méthacrylates d'alkyle, les esters insaturés tels que le méthacrylate de N-[2-(diméthylamino) éthyl], ou l'acrylate de N-[2-(diméthylamino) éthyl], les vinyliques tels que l'acétate de vinyle, la vinylpyrrolidone, le styrène, l'alphaméthylstyrène et leurs dérivés, ou bien parmi un monomère cationique ou ammonium quaternaire tels que préférentiellement le chlorure ou le sulfate de [2-(méthacryloyloxy) éthyl] triméthyl ammonium, le chlorure ou le sulfate de [2-(acryloyloxy) éthyl] triméthyl ammonium, le chlorure ou le sulfate de [3-(acrylamido) propyl] triméthyl ammonium, le chlorure ou le sulfate de diméthyl diallyl ammonium, le chlorure ou le sulfate de [3-(méthacrylamido) propyl] triméthyl ammonium, ou bien encore parmi un monomère organofluoré ou organosililé, ou bien parmi les monomères réticulants ayant au moins deux insaturations éthyléniques, ou bien des mélanges de ces monomères. 6 - Utilisation, selon la revendication 1 à 5, caractérisée en ce que ledit copolymère hydrosoluble est constitué, exprimé en pourcentage en poids de chacun des constituants a) de 5 % à 95 %, préférentiellement de 50 % à 95 %, très préférentiellement de 70 30 % à 95 % d'au moins un monomère anionique à insaturation éthylénique qui est un monomère anionique à insaturation éthylénique à l'état acide ou salifié, choisi parmi les monomères anioniques à insaturation éthylénique et ayant une fonction 2907127 36 monocarboxylique à l'état acide ou salifié, et préférentiellement parmi l'acide acrylique, méthacrylique, crotonique, isocrotonique, cinnamique ou les hémiesters de diacides tels que les monoesters en C I à C4 des acides maléique ou itaconique, ou choisi parmi les monomères à insaturation éthylénique ayant une fonction 5 dicarboxylique à l'état acide ou salifié, et préférentiellement parmi l'acide itaconique, maléique, fumarique, mésaconique, citraconique ou encore les anhydrides d'acides carboxyliques, tels que l'anhydride maléique ou choisi parmi les monomères à insaturation éthylénique et à fonction sulfonique à l'état acide ou salifié, et préférentiellement parmi l'acide acrylamido-2-méthyl-2-propane- 10 sulfonique, le méthallylsulfonate de sodium, l'acide vinyl sulfonique et l'acide styrène sulfonique ou bien encore choisi parmi les monomères à insaturation éthylénique et à fonction phosphorique à l'état acide ou salifié, et préférentiellement parmi l'acide vinyl phosphorique, le phosphate de méthacrylate d'éthylène glycol, le phosphate de méthacrylate de propylène glycol, le phosphate 15 d'acrylate d'éthylène glycol, le phosphate d'acrylate de propylène glycol et leurs éthoxylats ou bien encore choisi parmi les monomères à insaturation éthylénique et à fonction phosphonique à l'état acide ou salifié, et est préférentiellement l'acide vinyl phosphonique, ou leurs mélanges, 20 b) de 5 % à 95 %, préférentiellement de 5 % à 50 %, très préférentiellement de 5 % à 30 % d'au moins un monomère oxyalkylé à insaturation éthylénique et terminé par une chaîne hydrophobe, de formule générale (I) : R1 R2 R â O n- (I) R' r n q 25 dans laquelle : m et p représentent un nombre de motifs d'oxyde d'alkylène inférieur ou égal à 100, n représente un nombre de motifs d'oxyde d'éthylène inférieur ou égal à 100, et q un nombre au moins égal à 1 avec 0 7 - Utilisation, selon l'une des revendications 1 à 6, caractérisée en ce que ledit copolymère hydrosoluble est obtenu par des procédés de polymérisation radicalaire en solution, en émulsion directe ou inverse, en suspension ou précipitation dans des 20 solvants, en présence de systèmes catalytiques et d'agents de transfert, ou encore par des procédés de polymérisation radicalaire contrôlée et préférentiellement par la polymérisation contrôlée par des nitroxydes (NMP) ou par des cobaloxymes, par la polymérisation par transfert d'atome radicalaire (ATRP), par la polymérisation radicalaire contrôlée par des dérivés soufrés, choisis parmi des carbamates, des 25 dithioesters ou des trithiocarbonates (RAFT) ou des xanthates. 8 - Utilisation, selon l'une des revendications 1 à 7, caractérisée en ce que ledit copolymère hydrosoluble obtenu sous forme acide et éventuellement distillé, est également partiellement ou totalement neutralisé par un ou plusieurs agents de neutralisation disposant d'une fonction monovalente ou d'une fonction polyvalente, choisis dans le groupe constitué par les cations alcalins, et préférentiellement parmi le sodium, le potassium, l'ammonium ou choisis dans le groupe constitué des amines 2907127 38 primaires, secondaires ou tertiaires aliphatiques et / ou cycliques et préférentiellement parmi la stéarylamine, les éthanolamines (mono-, di-, triéthanolamine), la mono et diéthylamine, la cyclohexylamine, la méthylcyclohexylamine ou choisis dans le groupe constitué par les cations divalents alcalino-terreux, et préférentiellement parmi le 5 magnésium, le calcium, le zinc, ou choisis dans le groupe constitué par les cations trivalents, et est préférentiellement l'aluminium. 9 - Utilisation, selon l'une des revendications 1 à 8, caractérisée en ce que ledit copolymère hydrosoluble issu de la réaction de copolymérisation est avant ou après la 10 réaction de neutralisation totale ou partielle, traité et séparé en plusieurs phases, selon des procédés statiques ou dynamiques, par un ou plusieurs solvants polaires appartenant préférentiellement au groupe constitué par l'eau, le méthanol, l'éthanol, le propanol, l'isopropanol, les butanols, l'acétone, le tétrahydrofurane ou leurs mélanges. 15 10 - Utilisation, selon l'une des revendications 1 à 9, caractérisée en ce qu'elle met en oeuvre une quantité dudit copolymère hydrosoluble comprise entre 0,1 % et 3 %, préférentiellement de 0,2 % à 1,5 %, très préférentiellement de 0,3 % à 1 % en poids sec par rapport au poids sec total de matières minérales. 20 11 - Utilisation, selon l'une des revendications 1 à 10, caractérisée en ce que la suspension et / ou la dispersion aqueuse de matières minérales contient au moins 10 %, préférentiellement au moins 20 %, très préférentiellement au moins 50 % et de manière extrêmement préférentielle au moins 70 % en poids sec de matières minérales, par rapport à son poids total. 25 12 - Utilisation, selon l'une des revendications 1 à 11, caractérisée en ce que lesdites matières minérales sont choisies parmi le carbonate de calcium naturel ou synthétique, les dolomies, le calcaire, le kaolin, le talc, le gypse, la chaux, la magnésie, le dioxyde de titane, le blanc satin, le trioxyde d'aluminium ou encore le trihydroxyde d'aluminium, 30 les silices, le mica et le mélange de ces charges entre elles, comme les mélanges talc- carbonate de calcium, carbonate de calcium-kaolin, ou encore les mélanges de carbonate de calcium avec le trihydroxyde d'aluminium ou le trioxyde d'aluminium, ou encore les 2907127 39 mélanges avec des fibres synthétiques ou naturelles ou encore les co-structures des minéraux comme les co-structures talc-carbonate de calcium ou talc-dioxyde de titane, ou leurs mélanges, et en ce que lesdites matières minérales sont choisies préférentiellement parmi le carbonate de calcium naturel ou synthétique ou le talc ou 5 leurs mélanges, et en ce qu'elles sont très préférentiellement choisies parmi le carbonate de calcium naturel ou synthétique ou leurs mélanges. 13 - Procédé de fabrication d'une feuille de papier à partir d'une pâte à papier, caractérisé en ce que ladite pâte est issue d'une étape de mélange de fibres naturelles et / 10 ou synthétiques, d'eau, et d'une dispersion et / ou d'une suspension aqueuse de matières minérales contenant un copolymère hydrosoluble constitué : a) d'au moins un monomère anionique à insaturation éthylénique qui est un monomère anionique à insaturation éthylénique à l'état acide ou salifié, choisi 15 parmi les monomères anioniques à insaturation éthylénique et ayant une fonction monocarboxylique à l'état acide ou salifié, et préférentiellement parmi l'acide acrylique, méthacrylique, crotonique, isocrotonique, cinnamique ou les hémiesters de diacides tels que les monoesters en CI à C4 des acides maléique ou itaconique, ou choisi parmi les monomères à insaturation éthylénique ayant une fonction 20 dicarboxylique à l'état acide ou salifié, et préférentiellement parmi l'acide itaconique, maléique, fumarique, mésaconique, citraconique ou encore les anhydrides d'acides carboxyliques, tels que l'anhydride maléique ou choisi parmi les monomères à insaturation éthylénique et à fonction sulfonique à l'état acide ou salifié, et préférentiellement parmi l'acide acrylamido-2-méthyl-2-propane- 25 sulfonique, le méthallylsulfonate de sodium, l'acide vinyl sulfonique et l'acide styrène sulfonique ou bien encore choisi parmi les monomères à insaturation éthylénique et à fonction phosphorique à l'état acide ou salifié, et préférentiellement parmi l'acide vinyl phosphorique, le phosphate de méthacrylate d'éthylène glycol, le phosphate de méthacrylate de propylène glycol, le phosphate 30 d'acrylate d'éthylène glycol, le phosphate d'acrylate de propylène glycol et leurs éthoxylats ou bien encore choisi parmi les monomères à insaturation éthylénique 2907127 40 et à fonction phosphonique à l'état acide ou salifié, et est préférentiellement l'acide vinyl phosphonique, ou leurs mélanges, b) et d'au moins un monomère oxyalkylé à insaturation éthylénique et terminé par 5 une chaîne hydrophobe, de formule générale (I) : (I) dans laquelle : 10 m et p représentent un nombre de motifs d'oxyde d'alkylène inférieur ou égal à 100, n représente un nombre de motifs d'oxyde d'éthylène inférieur ou égal à 100, et q un nombre au moins égal à 1 avec 0 q(n+m+p) 14 - Procédé selon la revendication 13, caractérisé en ce que outre au moins un monomère a) et au moins un monomère b), ledit copolymère contient aussi au moins un autre monomère, choisi parmi un monomère du type acrylamide ou méthacrylamide ou leurs dérivés tels que le N-[3-(diméthylamino) propyl] acrylamide ou le N-[3- 5 (diméthylamino) propyl] méthacrylamide, et leurs mélanges, ou bien encore parmi un monomère non hydrosoluble tel que les acrylates ou méthacrylates d'alkyle, les esters insaturés tels que le méthacrylate de N-[2-(diméthylamino) éthyl], ou l'acrylate de N-[2-(diméthylamino) éthyl], les vinyliques tels que l'acétate de vinyle, la vinylpyrrolidone, le styrène, l'alphaméthylstyrène et leurs dérivés, ou bien parmi un monomère cationique 10 ou ammonium quaternaire tels que préférentiellement le chlorure ou le sulfate de [2-(méthacryloyloxy) éthyl] triméthyl ammonium, le chlorure ou le sulfate de [2-(acryloyloxy) éthyl] triméthyl ammonium, le chlorure ou le sulfate de [3-(acrylamido) propyl] triméthyl ammonium, le chlorure ou le sulfate de diméthyl diallyl ammonium, le chlorure ou le sulfate de [3-(méthacrylamido) propyl] triméthyl ammonium, ou bien 15 encore parmi un monomère organofluoré ou organosililé, ou bien parmi les monomères réticulants (monomères ayant au moins deux insaturations éthyléniques) tels que bien connus de l'homme du métier, ou bien des mélanges de ces monomères. 15 - Procédé selon l'une des revendications 13 ou 14, caractérisé en ce que ledit 20 copolymère hydrosoluble est constitué, exprimé en pourcentage en poids de chacun des constituants : a) de 5 % à 95 %, préférentiellement de 50 % à 95 %, très préférentiellement de 70 % à 95 % d'au moins un monomère anionique à insaturation éthylénique qui est 25 un monomère anionique à insaturation éthylénique à l'état acide ou salifié, choisi parmi les monomères anioniques à insaturation éthylénique et ayant une fonction monocarboxylique à l'état acide ou salifié, et préférentiellement parmi l'acide acrylique, méthacrylique, crotonique, isocrotonique, cinnamique ou les hémiesters de diacides tels que les monoesters en CI à C4 des acides maléique ou itaconique, 30 ou choisi parmi les monomères à insaturation éthylénique ayant une fonction dicarboxylique à l'état acide ou salifié, et préférentiellement parmi l'acide itaconique, maléique, fumarique, mésaconique, citraconique ou encore les 2907127 42 anhydrides d'acides carboxyliques, tels que l'anhydride maléique ou choisi parmi les monomères à insaturation éthylénique et à fonction sulfonique à l'état acide ou salifié, et préférentiellement parmi l'acide acrylamido-2-méthyl-2-propanesulfonique, le méthallylsulfonate de sodium, l'acide vinyl sulfonique et l'acide 5 styrène sulfonique ou bien encore choisi parmi les monomères à insaturation éthylénique et à fonction phosphorique à l'état acide ou salifié, et préférentiellement parmi l'acide vinyl phosphorique, le phosphate de méthacrylate d'éthylène glycol, le phosphate de méthacrylate de propylène glycol, le phosphate d'acrylate d'éthylène glycol, le phosphate d'acrylate de propylène glycol et leurs 10 éthoxylats ou bien encore choisi parmi les monomères à insaturation éthylénique et à fonction phosphonique à l'état acide ou salifié, et est préférentiellement l'acide vinyl phosphonique, ou leurs mélanges, b) de 5 % à 95 %, préférentiellement de 5 % à 50 %, très préférentiellement de 5 % à 15 30 % d'au moins un monomère oxyalkylé à insaturation éthylénique et terminé par une chaîne hydrophobe, de formule générale (I) : R1 R2 O m- - R (1) R' O P q dans laquelle : 20 m et p représentent un nombre de motifs d'oxyde d'alkylène inférieur ou égal à 100, n représente un nombre de motifs d'oxyde d'éthylène inférieur ou égal à 100, et q un nombre au moins égal à 1 avec 0 q(n+m+p) 16 - Procédé selon l'une des revendications 13 à 15, caractérisé en ce que ledit copolymère hydrosoluble est obtenu par des procédés de polymérisation radicalaire en solution, en émulsion directe ou inverse, en suspension ou précipitation dans des 15 solvants, en présence de systèmes catalytiques et d'agents de transfert, ou encore par des procédés de polymérisation radicalaire contrôlée et préférentiellement par la polymérisation contrôlée par des nitroxydes (NMP) ou par des cobaloxymes, par la polymérisation par transfert d'atome radicalaire (ATRP), par la polymérisation radicalaire contrôlée par des dérivés soufrés, choisis parmi des carbamates, des 20 dithioesters ou des trithiocarbonates (RAFT) ou des xanthates. 17 - Procédé selon l'une des revendications 13 à 16, caractérisé en ce que ledit copolymère hydrosoluble obtenu sous forme acide et éventuellement distillé, peut également être partiellement ou totalement neutralisé par un ou plusieurs agents de 25 neutralisation disposant d'une fonction monovalente ou d'une fonction polyvalente, choisis dans le groupe constitué par les cations alcalins, et préférentiellement parmi le sodium, le potassium, l'ammonium ou choisis dans le groupe constitué des amines primaires, secondaires ou tertiaires aliphatiques et/ou cycliques et préférentiellement parmi la stéarylamine, les éthanolamines (mono-, di-, triéthanolamine), la mono et 30 diéthylamine, la cyclohexylamine, la méthylcyclohexylamine ou choisis dans le groupe constitué par les cations divalents alcalino-terreux, et préférentiellement parmi le 2907127 44 magnésium, le calcium, le zinc, ou choisis dans le groupe constitué par les cations trivalents, et est préférentiellement l'aluminium. 18 - Procédé selon l'une des revendications 13 à 17, caractérisé en ce que le copolymère 5 issu de la réaction de copolymérisation peut éventuellement avant ou après la réaction de neutralisation totale ou partielle, être traité et séparé en plusieurs phases, selon des procédés statiques ou dynamiques, par un ou plusieurs solvants polaires appartenant préférentiellement au groupe constitué par l'eau, le méthanol, l'éthanol, le propanol, l'isopropanol, les butanols, l'acétone, le tétrahydrofurane ou leurs mélanges. 10 L'une des phases correspond alors au copolymère utilisé selon l'invention comme agent d'aide au broyage de matières minérales en suspension aqueuse. 19 - Procédé selon l'une des revendications 13 à 18, caractérisé en ce qu'on met en oeuvre une quantité dudit copolymère hydrosoluble comprise entre 0,1 % et 3 %, 15 préférentiellement de 0,2 % à 1,5 %, très préférentiellement de 0,3 % à 1 % en poids sec par rapport au poids sec total de matières minérales. 20 - Procédé selon l'une des revendications 13 à 19, caractérisé en ce que la suspension et / ou la dispersion aqueuse de matières minérales contient au moins 10 %, 20 préférentiellement au moins 20 %, très préférentiellement au moins 50 % et de manière extrêmement préférentielle au moins 70 % en poids sec de matières minérales, par rapport à son poids total. 21 - Procédé selon l'une des revendications 13 à 20, caractérisé en ce que lesdites 25 matières minérales sont choisies parmi le carbonate de calcium naturel ou synthétique, les dolomies, le calcaire, le kaolin, le talc, le gypse, la chaux, la magnésie, le dioxyde de titane, le blanc satin, le trioxyde d'aluminium ou encore le trihydroxyde d'aluminium, les silices, le mica et le mélange de ces charges entre elles, comme les mélanges talc-carbonate de calcium, carbonate de calcium-kaolin, ou encore les mélanges de carbonate 30 de calcium avec le trihydroxyde d'aluminium ou le trioxyde d'aluminium, ou encore les mélanges avec des fibres synthétiques ou naturelles ou encore les co-structures des minéraux comme les co-structures talc-carbonate de calcium ou talc-dioxyde de titane, 2907127 45 ou leurs mélanges, et en ce que lesdites matières minérales sont choisies préférentiellement parmi le carbonate de calcium naturel ou synthétique ou le talc ou leurs mélanges, et en ce qu'elles sont très préférentiellement choisies parmi le carbonate de calcium naturel ou synthétique ou leurs mélanges. 22 - Feuilles de papier caractérisées en ce qu'elles contiennent des matières minérales, et au moins un copolymère hydrosoluble constitué : a) d'au moins un monomère anionique à insaturation éthylénique, 10 b) et d'au moins un monomère oxyalkylé à insaturation éthylénique et terminé par une chaîne hydrophobe. 23 - Feuilles de papier selon la revendication 22, caractérisées en ce que lesdites matières minérales ont été broyées et / ou dispersées en milieux aqueux en présence 15 dudit copolymère. 24 - Feuilles de papier selon l'une des revendications 22 ou 23, caractérisées en ce que ledit copolymère hydrosoluble est constitué : 20 a) d'au moins un monomère anionique qui est un monomère anionique à insaturation éthylénique à l'état acide ou salifié, choisi parmi les monomères anioniques à insaturation éthylénique et ayant une fonction monocarboxylique à l'état acide ou salifié, et préférentiellement parmi l'acide acrylique, méthacrylique, crotonique, isocrotonique, cinnamique ou les hémiesters de diacides tels que les monoesters 25 en C1 à C4 des acides maléique ou itaconique, ou choisi parmi les monomères à insaturation éthylénique ayant une fonction dicarboxylique à l'état acide ou salifié, et préférentiellement parmi l'acide itaconique, maléique, fumarique, mésaconique, citraconique ou encore les anhydrides d'acides carboxyliques, tels que l'anhydride maléique ou choisi parmi les monomères à insaturation éthylénique et à fonction 30 sulfonique à l'état acide ou salifié, et préférentiellement parmi l'acide acrylamido-2-méthyl-2-propane-sulfonique, le méthallylsulfonate de sodium, l'acide vinyl sulfonique et l'acide styrène sulfonique ou bien encore choisi parmi les 5 2907127 46 monomères à insaturation éthylénique et à fonction phosphorique à l'état acide ou salifié, et préférentiellement parmi l'acide vinyl phosphorique, le phosphate de méthacrylate d'éthylène glycol, le phosphate de méthacrylate de propylène glycol, le phosphated'acrylate d'éthylène glycol, le phosphate d'acrylate de propylène 5 glycol et leurs éthoxylats ou bien encore choisi parmi les monomères à insaturation éthylénique et à fonction phosphonique à l'état acide ou salifié, et est préférentiellement l'acide vinyl phosphonique, ou leurs mélanges, b) et d'au moins un monomère oxyalkylé à insaturation éthylénique et terminé par 10 une chaîne hydrophobe, de formule générale (I) : dans laquelle : m et p représentent un nombre de motifs d'oxyde d'alkylène inférieur ou égal à 15 100, n représente un nombre de motifs d'oxyde d'éthylène inférieur ou égal à 100, et q un nombre au moins égal à 1 avec 0 q(n+m+p) 25 - Feuilles de papier selon l'une des revendications 22 à 24, caractérisées en ce que le radical R' est choisi parmi le radical tristyrylphényle ou parmi les dialkylamines ayant au moins 8 atomes de carbone, ou parmi les groupes linéaires ou ramifiés alkyle, R2 â R' O x n nr q (I) 2907127 47 alkylaryle, arylalkyle, aryle ayant au moins 8 atomes de carbone, et préférentiellement de 10 à 24 atomes de carbone, très préférentiellement de 16 à 20 atomes de carbone tout en possédant 2 ramifications ayant au moins 6 atomes de carbone, ou les mélanges de ces radicaux, et en ce que le radical R' est de manière extrêmement préférentielle choisi 5 parmi le 2-hexyl 1-decanyle et le 2-octyl 1-dodecanyle et leurs mélanges. 26 - Feuilles de papier selon l'une des revendications 22 à 25, caractérisées en ce que outre au moins un monomère a) et au moins un monomère b), ledit copolymère contient aussi au moins un autre monomère, choisi parmi un monomère du type acrylamide ou 10 méthacrylamide ou leurs dérivés tels que le N-[3-(diméthylamino) propyl] acrylamide ou le N-[3-(diméthylamino) propyl] méthacrylamide, et leurs mélanges, ou bien encore parmi un monomère non hydrosoluble tel que les acrylates ou méthacrylates d'alkyle, les esters insaturés tels que le méthacrylate de N-[2-(diméthylamino) éthyl], ou l'acrylate de N-[2-(diméthylamino) éthyl], les vinyliques tels que l'acétate de vinyle, la 15 vinylpyrrolidone, le styrène, l'alphaméthylstyrène et leurs dérivés, ou bien parmi un monomère cationique ou ammonium quaternaire tels que préférentiellement le chlorure ou le sulfate de [2-(méthacryloyloxy) éthyl] triméthyl ammonium, le chlorure ou le sulfate de [2-(acryloyloxy) éthyl] triméthyl ammonium, le chlorure ou le sulfate de [3-(acrylamido) propyl] triméthyl ammonium, le chlorure ou le sulfate de diméthyl diallyl 20 ammonium, le chlorure ou le sulfate de [3-(méthacrylamido) propyl] triméthyl ammonium, ou bien encore parmi un monomère organofluoré ou organosililé, ou bien parmi les monomères réticulants ayant au moins deux insaturations éthyléniques, ou bien des mélanges de ces monomères. 25 27 - Feuilles de papier selon l'une des revendications 22 à 26, caractérisées en ce que ledit copolymère hydrosoluble est constitué, exprimé en pourcentage en poids de chacun des constituants : a) de 5 % à 95 %, préférentiellement de 50 % à 95 %, très préférentiellement de 70 30 % à 95 % d'au moins un monomère anionique qui est un monomère anionique à insaturation éthylénique à l'état acide ou salifié, choisi parmi les monomères anioniques à insaturation éthylénique et ayant une fonction monocarboxylique à 2907127 48 l'état acide ou salifié, et préférentiellement parmi l'acide acrylique, méthacrylique, crotonique, isocrotonique, cinnamique ou les hémiesters de diacides tels que les monoesters en C1 à C4 des acides maléique ou itaconique, ou choisi parmi les monomères à insaturation éthylénique ayant une fonction dicarboxylique à l'état 5 acide ou salifié, et préférentiellement parmi l'acide itaconique, maléique, fumarique, mésaconique, citraconique ou encore les anhydrides d'acides carboxyliques, tels que l'anhydride maléique ou choisi parmi les monomères à insaturation éthylénique et à fonction sulfonique à l'état acide ou salifié, et préférentiellement parmi l'acide acrylamido-2-méthyl-2-propane-sulfonique, le 10 méthallylsulfonate de sodium, l'acide vinyl sulfonique et l'acide styrène sulfonique ou bien encore choisi parmi les monomères à insaturation éthylénique et à fonction phosphorique à l'état acide ou salifié, et préférentiellement parmi l'acide vinyl phosphorique, le phosphate de méthacrylate d'éthylène glycol, le phosphate de méthacrylate de propylène glycol, le phosphate d'acrylate d'éthylène 15 glycol, le phosphate d'acrylate de propylène glycol et leurs éthoxylats ou bien encore choisi parmi les monomères à insaturation éthylénique et à fonction phosphonique à l'état acide ou salifié, et est préférentiellement l'acide vinyl phosphonique, ou leurs mélanges, 20 b) de 5 % à 95 %, préférentiellement de 5 % à 50 %, très préférentiellement de 5 % à 30 % d'au moins un monomère oxyalkylé à insaturation éthylénique et terminé par une chaîne hydrophobe, de formule générale (I) : R2 R â O ùnr- ùq dans laquelle : m et p représentent un nombre de motifs d'oxyde d'alkylène inférieur ou égal à 100, n représente un nombre de motifs d'oxyde d'éthylène inférieur ou égal à 100, et q un nombre au moins égal à 1 avec 0 5 q(n+m+p) 28 - Feuilles de papier selon l'une des revendications 22 à 27, caractérisées en ce que ledit copolymère hydrosoluble est obtenu par des procédés de polymérisation radicalaire en solution, en émulsion directe ou inverse, en suspension ou précipitation dans des solvants, en présence de systèmes catalytiques et d'agents de transfert, ou encore par des 20 procédés de polymérisation radicalaire contrôlée et préférentiellement par la polymérisation contrôlée par des nitroxydes (NMP) ou par des cobaloxymes, par la polymérisation par transfert d'atome radicalaire (ATRP), par la polymérisation radicalaire contrôlée par des dérivés soufrés, choisis parmi des carbamates, des dithioesters ou des trithiocarbonates (RAFT) ou des xanthates. 25 29 - Feuilles de papier selon l'une des revendications 22 à 28, caractérisées en ce que ledit copolymère hydrosoluble obtenu sous forme acide et éventuellement distillé, est partiellement ou totalement neutralisé par un ou plusieurs agents de neutralisation disposant d'une fonction monovalente ou d'une fonction polyvalente, choisis dans le 30 groupe constitué par les cations alcalins, et préférentiellement parmi le sodium, le potassium, l'ammonium ou choisis dans le groupe constitué des amines primaires, secondaires ou tertiaires aliphatiques et/ou cycliques et préférentiellement parmi la 2907127 50 stéarylamine, les éthanolamines (mono-, di-, triéthanolamine), la mono et diéthylamine, la cyclohexylamine, la méthylcyclohexylamine ou choisis dans le groupe constitué par les cations divalents alcalino-terreux, et préférentiellement parmi le magnésium, le calcium, le zinc, ou choisis dans le groupe constitué par les cations trivalents, et est 5 préférentiellement l'aluminium. 30 - Feuilles de papier selon l'une des revendications 22 à 29, caractérisées en ce que ledit copolymère hydrosoluble issu de la réaction de copolymérisation est avant ou après la réaction de neutralisation totale ou partielle, traité et séparé en plusieurs phases, selon 10 des procédés statiques ou dynamiques, par un ou plusieurs solvants polaires appartenant préférentiellement au groupe constitué par l'eau, le méthanol, l'éthanol, le propanol, l'isopropanol, les butanols, l'acétone, le tétrahydrofurane ou leurs mélanges. 31 - Feuilles de papier selon l'une des revendications 22 à 30, caractérisées en ce que 15 lesdites matières minérales sont choisies parmi le carbonate de calcium naturel ou synthétique, les dolomies, le calcaire, le kaolin, le talc, le gypse, la chaux, la magnésie, le dioxyde de titane, le blanc satin, le trioxyde d'aluminium ou encore le trihydroxyde d'aluminium, les silices, le mica et le mélange de ces charges entre elles, comme les mélanges talc-carbonate de calcium, carbonate de calcium-kaolin, ou encore les 20 mélanges de carbonate de calcium avec le trihydroxyde d'aluminium ou le trioxyde d'aluminium, ou encore les mélanges avec des fibres synthétiques ou naturelles ou encore les co-structures des minéraux comme les co-structures talc-carbonate de calcium ou talc-dioxyde de titane, ou leurs mélanges, et en ce que lesdites matières minérales sont choisies préférentiellement parmi le carbonate de calcium naturel ou 25 synthétique ou le talc ou leurs mélanges, et en ce qu'elles sont très préférentiellement choisies parmi le carbonate de calcium naturel ou synthétique ou leurs mélanges.